(57)【要約】【課題】Ｂ２Ｏ３成分Ｌａ２Ｏ３成分を必須成分としたガラス系において、高い放射線遮蔽性能を有するガラス組成物を提供すること。【解決手段】酸化物基準の質量％で、Ｂ２Ｏ３を２０〜３５％、Ｌａ２Ｏ３を１６〜５０％、ＷＯ３を０〜３０％、Ｇｄ２Ｏ３および／またはＤｙ２Ｏ３および／またはＬｕ２Ｏ３を０〜２５％、Ｍ２Ｏ３（ＭはＡｌ、Ｇａ、Ｉｎからなる群より選択される１種以上を示す。）を０〜５％、ＢａＯを０〜１０％の範囲で各成分を含有し、１５０ｋＶのＸ線に対する鉛当量が０．０５ｍｍＰｂ／ｍｍ以上であるガラス組成物。【選択図】なし【特許請求の範囲】
【請求項１】
酸化物基準の質量％で、Ｂ２Ｏ３を２０〜３５％、Ｌａ２Ｏ３を１６〜５０％、ＷＯ３を０〜３０％、Ｇｄ２Ｏ３および／またはＤｙ２Ｏ３および／またはＬｕ２Ｏ３を０〜２５％、Ｍ２Ｏ３（ＭはＡｌ、Ｇａ、Ｉｎからなる群より選択される１種以上を示す。）を０〜５％、ＢａＯを０〜１０％の範囲で各成分を含有し、１５０ｋＶのＸ線に対する鉛当量が０．０５ｍｍＰｂ／ｍｍ以上であるガラス組成物。
【請求項２】
前記ＷＯ３の含有量は、酸化物基準の質量％で、０．５〜３０％である請求項１に記載のガラス組成物。
【請求項３】
密度が４．０ｇ／ｃｍ３以上である請求項１または２に記載のガラス組成物。
【請求項４】
厚みが１０ｍｍの前記ガラス組成物において、４００ｎｍの波長における透過率が４０％以上、５５０ｎｍの波長における透過率が８０％以上である請求項１から３いずれかに記載のガラス組成物。
【請求項５】
ガラスのヌープ硬さが５００Ｎ／ｍｍ２以上である請求項１から４いずれかに記載のガラス組成物。
【請求項６】
酸化物基準の質量％で、ＳｉＯ２を０〜１０％、ＧｅＯ２および／またはＰ２Ｏ５の合計量を０〜１０％、ＺｎＯを０〜３０％、Ｙ２Ｏ３および／またはＹｂ２Ｏ３および／またはＴｂ２Ｏ３を０〜２５％、Ｒｎ２Ｏ（ＲｎはＬｉ、Ｎａ、Ｋ、Ｃｓからなる群より選択される１種以上を示す。）を０〜１０％、ＲＯ（ＲはＳｒ、Ｃａ、Ｍｇからなる群より選択される１種以上を示す。）を０〜１０％、ＴｉＯ２を０〜１０％、ＺｒＯ２を０〜１０％、ＳｎＯ２を０〜１０％、Ｎｂ２Ｏ５を０〜２０％、Ｔａ２Ｏ５を０〜３０％、Ｃｅ２Ｏ３を０〜５％、Ｓｂ２Ｏ３およびＡｓ２Ｏ３の合計量を０〜５％の範囲で各成分を含有する請求項１から５に記載のガラス組成物。
【請求項７】
請求項１から６いずれかに記載のガラス組成物からなる放射線遮蔽用ガラス。
【発明の詳細な説明】
【技術分野】
【０００１】
本発明は、ガラス組成物に関し、さらに詳しくは、Ｘ線やγ線等の放射線を遮蔽する能力を有するガラス組成物に関する。
【背景技術】
【０００２】
Ｘ線、γ線等の放射線を取り扱う施設において、仕事をしやすくするため、および業務に携わる人々を放射線から守るために、放射線遮蔽ガラスが使用されている。このようなガラスとしては、可視域に高い透明性と、放射線に対して優れた遮蔽能力（吸収能力）が要求される。遮蔽能力はガラスの質量吸収係数と密度に比例するので、昔から密度の大きい鉛ガラスが使われている。
【０００３】
しかし、鉛成分は有害物質であるため、鉛成分を多量に含む放射線遮蔽ガラスは、その製造、加工、および廃棄をする際に環境対策上の措置を講ずる必要があるため、コストが高くなるという問題を有していた。また、鉛成分を多量に含む放射線遮蔽ガラスは、化学耐久性が低いので、ガラス表面の汚れを落とす際に付着した水や洗剤と反応しやく、ガラス表面に「ヤケ」が発生し、この「ヤケ」により、ガラスの透明性が著しく低下することも問題となっていた。
【０００４】
また、表面硬度が低いため、研磨や切断等の加工工程において、表面にキズがつきやすく、キズを原因としてガラスが割れることがあった。
【０００５】
従って、鉛成分を含まない放射線遮蔽ガラスが開発されており、下記の特許文献１には、本質的に鉛成分を含有せず、ＳｉＯ２−ＢａＯ系のガラスであって、密度が３．０１ｇ／ｃｍ３以上である放射線遮蔽ガラスが開示されている。また、下記の特許文献２には、本質的には、鉛成分を含有せず、ＳｉＯ２とＡｌ２Ｏ３を含有し、１００ｋＶのＸ線に対する鉛当量が、０．０３ｍｍＰｂ／ｍｍ以上である放射線遮蔽ガラスが開示されている。
【特許文献１】特開平６−１２７９７３号公報
【特許文献２】特開２００３−３１５４８９号公報
【発明の開示】
【発明が解決しようとする課題】
【０００６】
しかしながら、特許文献１、２の放射線遮蔽ガラスは、遮蔽能力が鉛ガラスに比べてかなり低いため、主にエネルギーの低い放射線を取り扱う場所に使用が限定されていた。
【０００７】
本発明は以上のような課題に鑑みてなされたものであり、Ｂ２Ｏ３成分、Ｌａ２Ｏ３成分を必須成分としたガラス系において、高い放射線遮蔽性能を有するガラス組成物を提供する。
【課題を解決するための手段】
【０００８】
本発明者らは上記課題を解決すべく鋭意研究を重ねた結果、Ｂ２Ｏ３成分、Ｌａ２Ｏ３成分を必須成分とし、より好ましくは、ＷＯ３、Ｍ２Ｏ３（ＭはＡｌ、Ｇａ、Ｉｎからなる群より選択される１種以上を示す。）、Ｇｄ２Ｏ３および／またはＤｙ２Ｏ３および／またはＬｕ２Ｏ３、ＢａＯの各成分のいずれかを含有するガラス組成物は、鉛ガラスと同様に優れる放射線遮蔽能力を示し、しかも鉛ガラスより高い表面硬度と透明性を有することを見出し、本発明を完成するに至った。より具体的には、本発明は以下のようなものを提供する。
【０００９】
（１）  酸化物基準の質量％で、Ｂ２Ｏ３を２０〜３５％、Ｌａ２Ｏ３を１６〜５０％、ＷＯ３を０〜３０％、Ｇｄ２Ｏ３および／またはＤｙ２Ｏ３および／またはＬｕ２Ｏ３を０〜２５％、Ｍ２Ｏ３（ＭはＡｌ、Ｇａ、Ｉｎからなる群より選択される１種以上を示す。）を０〜５％、ＢａＯを０〜１０％の範囲で各成分を含有し、１５０ｋＶのＸ線に対する鉛当量が０．０５ｍｍＰｂ／ｍｍ以上であるガラス組成物。
【００１０】
この態様によれば、ガラス成分として、Ｂ２Ｏ３、Ｌａ２Ｏ３およびＷＯ３を含有しているので、ガラスの溶融性、安定性や耐失透性に優れ、密度の高いガラス組成物となる。また、Ｌａ２Ｏ３の他にＧｄ２Ｏ３、Ｄｙ２Ｏ３、Ｌｕ２Ｏ３およびＢａＯをさらに含有することで、ガラスの密度をより大きくし、表面強度（表面硬さ）をより向上させ、より一層高い放射線遮蔽能力を容易に得られる。また、Ｍ２Ｏ３（ＭはＡｌ、Ｇａ、Ｉｎからなる群より選択される１種以上を示す。）を含有することで、化学耐久性と表面強度（表面硬さ）がより向上される。このため、Ｂ２Ｏ３およびＬａ２Ｏ３の必須成分の他に上記の成分を任意成分として適量含有させることにより、本発明のガラス組成物は、より溶融性や安定性に優れ、高い放射線遮蔽能力と高い表面硬さを有することになる。また、１５０ｋＶのＸ線に対する鉛当量が０．０５ｍｍＰｂ／ｍｍ以上であるため、高エネルギーの放射線を取り扱う場合においても、好適に用いることができる。
【００１１】
（２）  前記ＷＯ３の含有量は、酸化物基準の質量％で、０．５〜３０％である（１）に記載のガラス組成物。
【００１２】
ＷＯ３成分は、放射線の遮蔽能力の向上に効果がある成分であるので、より放射線遮蔽効果に優れる。
【００１３】
（３）  密度が４．０ｇ／ｃｍ３以上である（１）または（２）に記載のガラス組成物。
【００１４】
この態様によれば、密度が４．０ｇ／ｃｍ３以上であるため、高い放射線遮蔽能力を得やすい。
【００１５】
（４）  厚みが１０ｍｍの前記ガラス組成物において、４００ｎｍの波長における透過率が４０％以上、５５０ｎｍの波長における透過率が８０％以上である（１）から（３）いずれかに記載のガラス組成物。
【００１６】
この態様によれば、４００ｎｍの波長における透過率が４０％以上、５５０ｎｍの波長における透過率が８０％以上であるため、可視域での透明性が高く内部の観察をしやすいガラス組成物を容易に提供することができる。
【００１７】
（５）  ガラスのヌープ硬さが５００Ｎ／ｍｍ２以上である（１）から（４）いずれかに記載のガラス組成物。
【００１８】
この様態によれば、ヌープ硬さ（ＨＫ）が５００Ｎ／ｍｍ２以上であるため、ガラスの表面に傷が付きにくくて、機械的強度の高いガラス組成物を容易に提供することができる。
【００１９】
（６）  酸化物基準の質量％で、ＳｉＯ２を０〜１０％、ＧｅＯ２および／またはＰ２Ｏ５の合計量を０〜１０％、ＺｎＯを０〜３０％、Ｙ２Ｏ３および／またはＹｂ２Ｏ３および／またはＴｂ２Ｏ３を０〜２５％、Ｒｎ２Ｏ（ＲｎはＬｉ、Ｎａ、Ｋ、Ｃｓからなる群より選択される１種以上を示す。）を０〜１０％、ＲＯ（ＲはＳｒ、Ｃａ、Ｍｇからなる群より選択される１種以上を示す。）を０〜１０％、ＴｉＯ２を０〜１０％、ＺｒＯ２を０〜１０％、ＳｎＯ２を０〜１０％、Ｎｂ２Ｏ５を０〜２０％、Ｔａ２Ｏ５を０〜３０％、Ｃｅ２Ｏ３を０〜５％、Ｓｂ２Ｏ３およびＡｓ２Ｏ３の合計量を０〜５％の範囲で各成分を含有する（１）から（５）いずれかに記載のガラス組成物。
【００２０】
ＳｉＯ２および／またはＧｅＯ２、Ｐ２Ｏ５、ＺｎＯ、Ｙ２Ｏ３および／またはＹｂ２Ｏ３および／またはＴｂ２Ｏ３、ＲＯ（ＲはＳｒ、Ｃａ、Ｍｇからなる群より選択される１種以上を示す。）等の成分を含有することで、より一層耐失透性に優れた安定なガラス組成物を作ることが容易にできる。また、Ｒｎ２Ｏ（ＲｎはＬｉ、Ｎａ、Ｋ、Ｃｓからなる群より選択される１種以上を示す。）、Ｃｅ２Ｏ３等の成分を含有することで、放射線照射による着色も防止できる。また、ＴｉＯ２、ＺｒＯ２等の成分を含有することで、より一層ガラスの表面の硬さが向上される。また、ＳｎＯ２、Ｎｂ２Ｏ５、Ｔａ２Ｏ５等の成分を含有することで、より一層放射線の遮蔽能力が向上される。
【００２１】
（６）  （１）から（５）いずれかに記載のガラス組成物からなる放射線遮蔽ガラス。
【００２２】
この様態によれば、ガラス組成物は、１５０ｋＶのＸ線に対する鉛当量が０．０５ｍｍＰｂ／ｍｍ以上と放射線遮蔽能力に優れ、また可視域での透明性が高くて透過性に優れ、表面硬度も高いので、放射線遮蔽ガラスとしてより適している。
【発明の効果】
【００２３】
本発明のガラス組成物は、Ｂ２Ｏ３、Ｌａ２Ｏ３の各成分を必須成分とし、ガラスの溶融性や安定性および耐失透性が良好で、ガラスの密度が大きいために鉛当量を大きくすることが容易に可能となり、鉛成分を含有しなくても、鉛成分を含有するガラスに匹敵する放射線遮蔽能力を有するガラス組成物を提供することができる。これにより、本発明のガラス組成物は、放射線遮蔽ガラスとして用いることができる。
【発明を実施するための最良の形態】
【００２４】
次に、本発明のガラス組成物において、具体的な実施態様について説明する。
【００２５】
［ガラス成分］
本発明のガラス組成物を構成する各成分の組成範囲を以下に述べる。本明細書中において、各成分の含有率は特に断りがない場合は全て質量％で表示されるものとする。なお、本願明細書中において％で表されるガラス組成は全て酸化物基準での質量％で表されたものである。ここで、「酸化物基準」とは、本発明のガラス構成成分の原料として使用される酸化物、硝酸塩等が溶融時に全て分解され酸化物へ変化すると仮定した場合に、該生成酸化物の質量の総和を１００質量％として、ガラス中に含有される各成分を表記した組成である。
【００２６】
＜必須成分、任意成分について＞
Ｂ２Ｏ３成分は、Ｌａ２Ｏ３等の希土類酸化物を多量に含有する本発明のガラス組成物において、失透がなく透明性の高いガラスを得るのに必須成分であるが、含有量が多すぎるとガラスの放射線遮蔽能力と化学耐久性が低下しやすく、少なすぎるとガラスの安定性が低下しやすい。よって、その下限は２０％、好ましくは２１％とし、上限は３５％、好ましくは３０％、最も好ましくは２８％である。
【００２７】
ＳｉＯ２成分は、ガラス形成酸化物で、失透に対する安定性を向上させ、ガラスの化学的耐久性および表面硬度を改善する効果を有する任意成分であるが、安定したガラスを得るためには、その量は上限としては１０％、好ましくは９％、最も好ましくは８％含有するのがよい。
【００２８】
Ｂ２Ｏ３成分およびＳｉＯ２成分は、いずれもガラス形成酸化物である。従って、Ｂ２Ｏ３単独でガラス中に導入しても本発明の目的を達成することができるが、ＳｉＯ２を同時に使用することにより、ガラスの溶融性、安定性および化学的耐久性が向上するので、同時に使用することが好ましい。
【００２９】
Ｌａ２Ｏ３成分は、ガラスの密度を大きくし、ガラスに高い放射線遮蔽能力を付与するため、本発明の目的を達成するのに必須な成分である。また、化学的耐久性や表面硬度を向上させる効果を有する。特に、化学的耐久性の向上という面では後述のＧｄ２Ｏ３、Ｄｙ２Ｏ３、Ｌｕ２Ｏ３よりもＬａ２Ｏ３の方がその効果が大きくより少量で有効である。従って、Ｌａ２Ｏ３を優先して用いた方が好ましい。特に、その量が１６％未満であるとガラスの放射線遮蔽能力や化学的耐久性が不十分となりやすい。また５０％を超えると耐失透性が悪くなる。従って、その下限は１６％、好ましくは２０％、最も好ましくは２５％であり、上限は５０％、好ましくは４５％、最も好ましくは４０％である。
【００３０】
Ｇｄ２Ｏ３および／またはＤｙ２Ｏ３および／またはＬｕ２Ｏ３、Ｙ２Ｏ３および／またはＹｂ２Ｏ３および／またはＴｂ２Ｏ３成分は、必須ではないが、Ｌａ２Ｏ３成分と同じくガラスの密度を大きくし、ガラスに高い放射線遮蔽能力を付与するため、本発明の目的を達成するのに有用な成分である。しかし、Ｌａ２Ｏ３に加えて、Ｇｄ２Ｏ３および／またはＤｙ２Ｏ３および／またはＬｕ２Ｏ３、Ｙ２Ｏ３および／またはＹｂ２Ｏ３および／またはＴｂ２Ｏ３の希土類酸化物を過剰に含有するとガラスの安定性が損なわれやすく、また、少なすぎると本発明の目的を満たすことが困難となる。よって、Ｇｄ２Ｏ３および／またはＤｙ２Ｏ３および／またはＬｕ２Ｏ３、Ｙ２Ｏ３および／またはＹｂ２Ｏ３および／またはＴｂ２Ｏ３の量は２５％、好ましくは２３％、最も好ましくは２０％を上限として含有させるのがよい。尚、これらの成分の内、特にＧｄ２Ｏ３とＬｕ２Ｏ３はより効果的であるので、どちらかまたは両方を含有させるのが好ましい。
【００３１】
ＷＯ３成分は、ガラスの安定性、化学耐久性と本発明の目的である放射線の遮蔽能力の向上に効果が大きいので、添加することが好ましいが、その量が多すぎるとガラスの安定性が低下しやすい。良好な効果を得るには、その上限は３０％、好ましくは２５％、最も好ましくは２０％であり、下限は０．５％、より好ましくは２％、最も好ましくは３％である。
【００３２】
Ｍ２Ｏ３（ＭはＡｌ、Ｇａ、Ｉｎからなる群より選択される１種以上を示す。）成分は、いずれも必須ではないが、ガラスの溶融性と安定性を改善するためにそれぞれ５％まで含有してもよい。５％を超えると、ガラスの安定性が悪くなりやすい。好ましくは３％以下である。
【００３３】
ＢａＯ成分は、ガラスの溶融性、安定性および放射線遮蔽能力の向上に効果がある。任意に添加することができる成分であるが、その量が多すぎるとガラスの安定性がかえって低くなりやすい。従って、含有量の上限値を１０％とし、８％とすることが好ましく、５％とすることが最も好ましい。
【００３４】
ＧｅＯ２、Ｐ２Ｏ５の成分は、ガラス形成酸化物で、失透がなく透明性の高いガラスを得るのに特に有用である。任意に添加することができる成分であるが、その量が多すぎるとガラスの放射線遮蔽能力が低下しやすく、少なすぎるとガラスの安定性が低下しやすい。従って、これら成分の合計量の上限として好ましくは１０％、より好ましくは５％である。
【００３５】
特にＧｅＯ２成分は、ＳｉＯ２成分と同様な働きをするので、ＳｉＯ２成分の一部または全部を置換することが可能であるが、高価であるため、含有量の上限値を１０％以下とすることが好ましく、５％以下とすることがより好ましく、３％以下とすることが最も好ましい。
【００３６】
またＰ２Ｏ５成分は、ＳｉＯ２またはＢ２Ｏ３成分と同様な働きをするので、ＳｉＯ２またはＢ２Ｏ３成分の一部または全部を置換することが可能である。しかしその量が多すぎるとガラスの安定性が悪くなる。従って、含有量の上限値を１０％とすることが好ましく、５％とすることがより好ましく、３％とすることが最も好ましい。
【００３７】
ＺｎＯ成分は、ガラスの溶融性の向上に効果的な成分である。任意に添加することができる成分であるが、その量が多すぎると失透が発生しやすくなり、放射線遮蔽能力も低下しやすくなる。従って、含有量の上限値を３０％とすることが好ましく、２５％とすることがより好ましく、２０％とすることが最も好ましい。
【００３８】
ＲＯ成分（ＲはＳｒ、Ｃａ、Ｍｇからなる群より選択される１種以上を示す。）は、ガラスの溶融性と安定性の向上に効果がある成分である。任意に添加することができる成分であるが、その量が多すぎると、ガラスの安定性を低下させやすくする。従って、含有量の上限値を１０％とすることが好ましく、８％とすることがより好ましく、５％とすることが最も好ましい。
【００３９】
ＳｒＯ成分はガラスの溶融性、安定性および放射線遮蔽能力の向上に効果があるが、その量が多すぎるとガラスの安定性がかえって低くなる。従って、含有量の上限値を１０％とすることが好ましく、８％とすることがより好ましく、５％とすることが最も好ましい。
【００４０】
ＣａＯ成分は、ガラスの溶融性を改善させるのに効果的な成分であるが、その量が多すぎると失透が発生しやすくなり、放射線遮蔽能力も低下しやすい。従って、含有量の上限値を１０％とすることが好ましく、８％とすることがより好ましく、５％とすることが最も好ましい。
【００４１】
ＭｇＯ成分は、ガラスの溶融性の改善に効果的な成分であるが、その量が多すぎると失透が発生しやすくなり、放射線遮蔽能力も低下しやすい。従って、含有量の上限値を１０％とすることが好ましく、５％とすることがより好ましく、３％とすることが最も好ましい。
【００４２】
Ｒｎ２Ｏ成分（ＲｎはＬｉ、Ｎａ、Ｋ、Ｃｓからなる群より選択される１種以上を示す。）は、ガラスの溶融性と安定性の向上に効果があると共に、放射線照射による着色の防止にも効果がある成分である。任意に添加することができる成分であるが、その量が多すぎると、ガラスの安定性が悪くなりやすく、放射線遮蔽能力も大きく低下しやすい。従って、合計量の上限値を１０％とすることが好ましく、５％とすることがより好ましく、３％とすることが最も好ましい。また、Ｒｎ２Ｏ成分を２種以上組合せると、放射線照射による着色の防止により大きな効果が得やすい。
【００４３】
Ｌｉ２Ｏ成分は、ガラスの溶融性を改善する成分であるが、その量が多すぎると、失透が発生しやすくなり、放射線遮蔽能力も低下しやすい。従って、含有量の上限値を１０％とすることが好ましく、５％とすることがより好ましく、３％とすることが最も好ましい。
【００４４】
Ｎａ２Ｏ成分は、ガラスの溶融性を改善する成分であるが、その量が多すぎると、失透が発生しやすくなり、放射線遮蔽能力も低下しやすい。従って、含有量の上限値を１０％とすることが好ましく、５％とすることがより好ましく、３％とすることが最も好ましい。
【００４５】
Ｋ２Ｏ成分は、ガラスの溶融性を改善する成分であるが、その量が多すぎると、失透が発生しやすくなり、放射線遮蔽能力も低下しやすい。従って、含有量の上限値を１０％とすることが好ましく、８％とすることがより好ましく、５％とすることが最も好ましい。
【００４６】
Ｃｓ２Ｏ成分は、ガラスの溶融性を改善し、さらに放射線遮蔽能力の向上にも寄与する成分であるが、その量が多すぎると、失透が発生しやすくなる。従って、含有量の上限値を１０％とすることが好ましく、８％とすることがより好ましく、５％とすることが最も好ましい。
【００４７】
ＴｉＯ２成分は、ガラスの安定性と表面の硬さの向上に効果がある成分である。任意に添加することができる成分であるが、その量が多すぎるとガラスの安定性が低くなる傾向にある。従って、含有量の上限値を１０％とすることが好ましく、８％とすることがより好ましく５％とすることが最も好ましい。
【００４８】
ＺｒＯ２成分は、放射線の遮蔽能力とガラスの表面の硬さの向上に効果がある成分である。任意に添加することができる成分であるが、その量が多すぎるとガラスの安定性を低下させやすくする。従って、含有量の上限値を１０％とすることが好ましく、８％とすることがより好ましく、５％とすることが最も好ましい。
【００４９】
ＳｎＯ２成分は、放射線の遮蔽能力の向上に効果がある成分である。任意に添加することができる成分であるが、その量が多すぎるとガラスの安定性を低下させやすい。従って、含有量の上限値を１０％とすることが好ましく、５％とすることがより好ましく、３％とすることが最も好ましい。
【００５０】
Ｎｂ２Ｏ５成分は、放射線の遮蔽能力の向上に効果がある成分である。任意に添加することができる成分であるが、その量が多すぎるとガラスの安定性が低下しやすい。従って、含有量の上限値を２０％とすることが好ましく、１５％とすることがより好ましく、１０％とすることが最も好ましい。
【００５１】
Ｔａ２Ｏ５成分は、放射線の遮蔽能力の向上に効果がある成分である。任意に添加することができる成分であるが、その量が多すぎるとガラスの安定性を低下させやすい。従って、含有量の上限値を３０％とすることが好ましく、２０％とすることがより好ましく、１０％とすることが最も好ましい。
【００５２】
Ｃｅ２Ｏ３成分は、放射線の照射による着色を防ぐ効果がある成分である。任意に添加することができる成分であるが、その量が多すぎると、ガラスの吸収端が長波長側にシフトし、可視域での透明性の低下を招くことがある。従って、含有量の上限値を５％以下とすることが好ましく、３％以下とすることがより好ましく、１％以下とすることが最も好ましい。
【００５３】
Ｓｂ２Ｏ３、Ａｓ２Ｏ３成分は、ガラス溶融の脱泡のために任意に添加することができる成分である。Ｓｂ２Ｏ３およびＡｓ２Ｏ３の合計量で、５％以下で十分に効果を有する。また、Ａｓ２Ｏ３は、ガラスを製造、加工、および廃棄をする際に環境対策上の措置を講ずる必要がある。従って、Ｓｂ２Ｏ３およびＡｓ２Ｏ３の合計量の上限値を５％とすることが好ましく、３％とすることがより好ましく、１％とすることが最も好ましい。
【００５４】
＜含有させるべきでない成分について＞
他の成分を本発明のガラス組成物の特性を損なわない範囲で必要に応じ、添加することができる。ただし、Ｔｉを除くＶ、Ｃｒ、Ｍｎ、Ｆｅ、Ｃｏ、Ｎｉ、Ｃｕ、ＡｇおよびＭｏ等の各遷移金属成分は、それぞれを単独または複合して少量含有した場合においても、ガラスが着色し、可視域の特定の波長に吸収を生じさせる。従って、本発明のガラス組成物においては、実質的に含まないことが好ましい。
【００５５】
Ｐｂ、Ｔｈ、Ｃｄ、Ｔｌ、Ｏｓの各成分は、近年有害な化学物資として使用を控える傾向にあるため、ガラスの製造工程のみならず、加工工程、および製品化後の処分に至るまで環境対策上の措置が必要とされる。従って、環境上の影響を重視する場合には実質的に含まないことが好ましい。
【００５６】
フッ素成分は、ガラス溶融の際に揮発する問題があり、さらに脈理発生の原因となるため、本発明のガラス組成物においては、実質的に含まないことが好ましい。
【００５７】
以上の組成を含有する本発明のガラス組成物は、密度が４．０ｇ／ｃｍ３以上のものを得ることができる。さらに好ましい密度の範囲は４．５ｇ／ｃｍ３以上である。このため、放射線遮蔽能力に優れる。
【００５８】
また、本発明のガラス組成物は、可視域での透明性が高く、厚み１０ｍｍのガラス組成物において４００ｎｍにおける透過率が４０％以上で、５５０ｎｍにおける透過率が８０％以上である。このため、遮蔽窓として用いた場合に内部の観察がしやすい。
【００５９】
また、本発明のガラス組成物は、ヌープ硬さ（ＨＫ）が５００Ｎ／ｍｍ２以上であり、より好ましくは５５０Ｎ／ｍｍ２以上であり、最も好ましくは６００Ｎ／ｍｍ２以上である。このため、ガラス組成物を加工、研磨する際に表面に傷が付きにくい。ここで、ヌープ硬さとは、硬さ表示の一種で、試験片に菱形の圧コン（痕）をつけるダイヤモンド製の圧子を用いて測定するもので、金属、ガラスや陶磁器等の硬さを測定するのに用いられる。このヌープ硬さは、試料の平面研磨面にダイヤモンド菱形圧子（対稜角１７２°３０’と１３０°）を０．９８Ｎの荷重をかけ１５秒間押しつけ、くぼみをつけたとき、次の式１によって算出される。
【００６０】
【数１】
2008088021.tif 000002
【００６１】
本発明において、放射線遮蔽能力は鉛当量で表される。鉛当量とはＸ線の遮蔽能力が等しい鉛板の厚みで表され、この値が大きいほど放射線遮蔽能力が優れることを意味する。本発明のガラス組成物について１５０ｋＶのＸ線に対する鉛当量は、ＪＩＳ  Ｚ  ４５０１に準じた方法で測定した鉛当量を厚み１ｍｍに換算して求めた。本発明のガラス組成物の鉛当量は０．０３ｍｍＰｂ／ｍｍ以上とすることが好ましく、０．０５ｍｍＰｂ／ｍｍ以上とすることがより好ましい。
【００６２】
このように、本発明のガラス組成物は、１５０ｋＶのＸ線に対する鉛当量が０．０５ｍｍＰｂ／ｍｍ以上であり、また厚み１０ｍｍのガラス組成物において４００ｎｍにおける透過率が４０％以上で、５５０ｎｍにおける透過率が８０％以上であり、また、ヌープ硬さが５００Ｎ／ｍｍ２以上と、可視域での透明性が高いので、放射線遮蔽能力が高くて、表面強度（表面硬さ）および透過性に優れる放射線遮蔽ガラスとして適している。
【００６３】
［製造方法］
本発明のガラス組成物は、通常のガラスを製造する方法であれば、特に限定されないが、例えば、以下の方法により製造することができる。各出発原料（酸化物、炭酸塩、硝酸塩、リン酸塩、硫酸塩、フッ化物塩等）を所定量秤量し、均一に混合する。混合した原料を石英坩堝、アルミナ坩堝、白金坩堝、白金合金坩堝またはイリジウム坩堝に投入し、溶解炉で１１００〜１５５０℃で１〜１０時間熔解する。その後、撹拌、均質化した後、適当な温度に下げて金型等に鋳込み、ガラスを製造する。
【実施例】
【００６４】
以下、実施例および比較例を用いて本発明をさらに詳細に説明するが、本発明は以下の実施例に限定されるものではない。
【００６５】
［実施例１〜１０］
表１に示す実施例１〜１０の組成（単位は質量％）で出発原料を秤量し、均一に混合した後、白金坩堝を使って１２５０〜１４００℃で２〜４時間熔解したのち、金型に鋳込み、ガラスを作製した。
【００６６】
［比較例１］
比較例１として放射線遮蔽用ガラスとして使われている鉛含有ガラスを以下のようにして作製した。
【００６７】
表１に示す比較例１の組成になるように出発原料を秤量し、均一に混合した後、先ず石英坩堝を使って１３００℃で１時間２０分間溶解し、カレットを作製した。その後、カレットを白金坩堝に入れて１３２０℃で２時間３０分間溶解してから、金型に鋳込み、ガラスを作製した。
【００６８】
表１に実施例１〜６および比較例１の密度、ヌープ硬さ（ＨＫ）、透明性、鉛当量を示した。密度は、アルキメデス法により測定を行った。透過率測定については、日本光学硝子工業会規格ＪＯＧＩＳ０２に準じて行った。尚、本発明においては、着色度ではなく透過率を示した。具体的には、厚さ１０±０．１ｍｍの対面平行研磨品をＪＩＳ  Ｚ  ８７２２に準じ、２００〜８００ｎｍの分光透過率を測定した。波長４００ｎｍと５５０ｎｍにおける透過率を求めて本発明の透明性を表す指標とした。ヌープ硬さ（ＨＫ）の測定は日本光学硝子工業会規格ＪＯＧＩＳ０９に準じて行った。鉛当量は、ＪＩＳ  Ｚ  ４５０１に準じて、管電圧１５０ｋＶで測定した。
【００６９】
【表１】
2008088021.tif 000003
【００７０】
また、図１に実施例１と２の分光透過率曲線を示す。横軸に波長（ｎｍ）、縦軸に分光透過率（％）を示す。尚、これらの透過率には反射損失が含まれている。
【００７１】
図１に示すように、本発明のガラスは全可視域にわたって高い透明性を有することが分かる。
【００７２】
表１によると、本発明のガラスのヌープ硬さ（ＨＫ）は６１０Ｎ／ｍｍ２以上であり、比較例に比べて表面硬さに優れることが分かる。
【００７３】
また、図２に鉛当量のＷＯ３含有量による変化を示す。
【００７４】
図２に示すように鉛当量はＷＯ３含有量の増加と共に大きくなることが分かる。このことから、ＷＯ３が放射線遮蔽向上に効果的であることが分かる。また、表１によると、本発明のガラスは鉛当量が高く、０．１９ｍｍＰｂ／ｍｍ以上であり、比較例１の鉛ガラスに匹敵する放射線遮蔽能力を有することが分かる。
【図面の簡単な説明】
【００７５】
【図１】実施例１と２のガラスにおける分光透過率曲線を示す図である。
【図２】鉛当量のＷＯ３含有量による変化を示す図である。
【図１】
2008088021.tif 000004
【図２】
2008088021.tif 000005